(57)【要約】【課題】接着層が形成された支持シートをロール体の状態で所定時間以上保管した後であっても、接着層の背面転写を有効に防止することができ、しかも、グリーンシートと、電極層および余白パターン層との界面に充分なスタック強度を持たせることができ、その結果、積層型電子部品のショート不良を防止することができる積層型電子部品の製造方法を提供すること。【解決手段】グリーンシートの形成工程と、電極層の形成工程と、接着層の形成工程と、電極層あるいはグリーンシートの表面に接着層を転写する工程と、接着層を介して、電極層およびグリーンシートを交互に積層する工程とを有する積層型電子部品の製造方法であり、接着層を支持シート上に形成する際に、接着層を８０[℃]以下の乾燥温度で乾燥させ、接着層を、８０[℃]より高く、１７０[℃]より低い温度で予熱した直後に、接着層を電極層またはグリーンシートの表面に転写することを特徴とする。【選択図】図５
2007201185.tif 000002
【特許請求の範囲】
【請求項１】
グリーンシートを形成する工程と、
電極層を形成する工程と、
接着層を形成する工程と、
前記グリーンシートあるいは前記電極層の表面に前記接着層を転写する工程と、
前記接着層を介して、前記グリーンシートおよび前記電極層を交互に積層する工程と、を有する積層型電子部品の製造方法であって、
前記接着層を支持シート上に形成する際に、前記接着層を８０[℃]以下の乾燥温度で乾燥させ、
前記支持シート上に形成された前記接着層を、８０[℃]より高く、１７０[℃]より低い温度で予熱した直後に、前記接着層を前記グリーンシートあるいは前記電極層の表面に転写することを特徴とする積層型電子部品の製造方法。
【請求項２】
前記接着層を、１００[℃]より高く、１７０[℃]より低い温度で予熱した直後に、前記接着層を前記グリーンシートあるいは前記電極層の表面にに転写することを特徴とする請求項１に記載の積層型電子部品の製造方法。
【請求項３】
前記接着層の厚みが、０．２[μｍ]以下である請求項１または２に記載の積層型電子部品の製造方法。
【請求項４】
前記接着層が、アクリル系樹脂、ブチラール系樹脂のいずれかのバインダ樹脂を含むことを特徴とする請求項１〜３のいずれかに記載の積層型電子部品の製造方法。
【請求項５】
前記接着層が、フタル酸ジメチル（ＤＭＰ）、フタル酸ジエチル（ＤＥＰ）、フタル酸ジ−２−エチルヘキシル（ＤＯＰ）、フタル酸ブチルベンジル（ＢＢＰ）のいずれかのフタル酸エステル系可塑剤を含むことを特徴とする請求項１〜４のいずれかに記載の積層型電子部品の製造方法。
【請求項６】
前記バインダ樹脂１００重量部に対して、前記フタル酸エステル系可塑剤が１０〜１００重量部含まれることを特徴とする請求項５に記載の積層型電子部品の製造方法。
【請求項７】
前記電極層は、グリーンシートあるいは支持シートの表面に所定パターンで形成され、
前記グリーンシートあるいは前記支持シートの表面において前記電極層が形成されていない部分には、前記電極層と実質的に同じ厚みの余白パターン層が形成され、
前記電極層および前記余白パターン層の表面に前記接着層が転写される請求項１〜６のいずれかに記載の積層型電子部品の製造方法。
【発明の詳細な説明】
【技術分野】
【０００１】
本発明は、積層セラミックコンデンサなどの積層型電子部品の製造方法に関する。
【背景技術】
【０００２】
従来、積層セラミックコンデンサの製造は、以下の手順で行われる。まず、分散剤、バインダ樹脂、可塑剤などの有機成分を含む溶剤中にセラミック誘電体粉末を分散させて、誘電体スラリーを作製する。次に、この誘電体スラリーを、ドクターブレード法やノズル法などの手段により支持シート上に塗布して、グリーンシートとする。次に、内部電極層および余白パターン層をグリーンシートの表面に印刷して積層体ユニットを得る。次に、積層体ユニットから支持体フィルムから剥離し、積層体ユニットを、所定の大きさに切断後、内部電極層のパターン位置合わせを行いつつ、複数回、積層し、加圧および圧着して積層体を得る。次に、この積層体を、所定のサイズに切断してチップとした後、所定の雰囲気、温度で焼成し、得られた焼成体チップの端部に外部電極を形成することによって、積層セラミックコンデンサが完成する。
【０００３】
このような従来の製造方法では、内部電極層の印刷の際、電極層用ペーストが、グリーンシート中に染み込み、グリーンシートのバインダ成分を溶解または膨潤させる。その結果、コンデンサに短絡不良が発生してしまう（シートアタック）。
【０００４】
このシートアタックを防止するために、転写法が用いられる。転写法では、内部電極層および余白パターン層をグリーンシートに直接印刷するのではなく、まず、別の支持シート上に内部電極層および余白パターン層とを形成する。次に、内部電極層および余白パターン層の表面に接着層を転写し、この接着層を介して、内部電極層および余白パターン層がグリーンシート表面へ転写される（特許文献１参照）。
【０００５】
しかし、転写法においては、グリーンシートが薄層化するにつれ、グリーンシートと内部電極層および余白パターン層との転写界面におけるスタック強度が小さくなることが問題となる。転写界面におけるスタック強度が小さくなる結果、積層体ユニットから支持シートを剥離する際、転写界面で積層体ユニットが破断し、この破断がコンデンサにショート不良を引き起こす恐れがある。
【０００６】
この問題を解決するために、接着層を支持シート上に形成する際、接着層を高温で乾燥させることが提案されている。接着層を高温で乾燥させる結果、内部電極層および余白パターン層の表面に対する接着層の粘着力が向上することが判明している。接着層の粘着力が向上することによって、グリーンシートと、内部電極層および余白パターン層との界面に働くスタック強度が大きくなり、界面における積層体ユニットの破断が防止される。
【０００７】
しかし、高温で乾燥させた接着層は、長時間保管できないことが問題となる。通常、接着層が支持シート上に形成され、乾燥した後、接着層の形成された支持シートはリールに巻き取られ、ロール体として転写工程まで保管される。ロール体では、支持シートが重なり合うため、支持シートの背面（接着層が形成された面の反対側の面）に接着層が接触する。接着層を高温で乾燥させた場合、支持シートの背面に、接着層が付着してしまう（以下、背面転写と記す）。背面転写が生じた場合、接着層が所々で欠落する。その結果、接着層の転写後、接着層を介して、内部電極層および余白パターン層がグリーンシート表面へ転写された際、グリーンシートと、内部電極層および余白パターン層との間に密着不良が発生してしまう。この密着不良が積層体内で構造欠陥となる結果、コンデンサにショート不良が発生する恐れがある。
【０００８】
また、本発明者による研究の結果、高温（たとえば１２０[℃]）で接着層を乾燥させた場合、接着層の乾燥後、接着層の形成された支持シートをロール体にしてから２時間経過すると、背面転写が発生することが判明した。積層セラミックコンデンサの製造工程では、接着層の形成された支持シートをロール体にしてから２時間以上保管した後に、接着層の転写を行う場合がある。よって、所定時間以上保管しても背面転写の起こらない接着層が必要とされる。
【特許文献１】特開２００４−３０３９７６号公報
【発明の開示】
【発明が解決しようとする課題】
【０００９】
本発明の目的は、接着層が形成された支持シートをロール体の状態で所定時間以上保管した後であっても、接着層の背面転写を有効に防止することができ、しかも、グリーンシートと、電極層および余白パターン層との界面に充分なスタック強度を持たせることができ、その結果、積層型電子部品のショート不良を防止することができる積層型電子部品の製造方法を提供することである。
【課題を解決するための手段】
【００１０】
上記目的を達成するために、本発明によれば、
グリーンシートを形成する工程と、
電極層を形成する工程と、
接着層を形成する工程と、
前記グリーンシートあるいは前記電極層の表面に前記接着層を転写する工程と、
前記接着層を介して、前記グリーンシートおよび前記電極層を交互に積層する工程と、を有する積層型電子部品の製造方法であって、
前記接着層を支持シート上に形成する際に、前記接着層を８０[℃]以下の乾燥温度で乾燥させ、
前記支持シート上に形成された前記接着層を、８０[℃]より高く、１７０[℃]より低い温度で、好ましくは、１００[℃]より高く、１７０[℃]より低い温度で予熱した直後に、前記接着層を前記グリーンシートあるいは前記電極層の表面に転写することを特徴とする積層型電子部品の製造方法が提供される。
【００１１】
接着層を支持シート上に形成する際に、接着層を８０[℃]以下で乾燥させることによって、接着層表面から可塑剤が滲み出ることを防止できる。その結果、接着層が形成された支持シートをロール体の状態で所定時間（たとえば１２時間）以上保管した場合でも、接着層の背面転写を有効に防止することができる。接着層の背面転写を防止することによって、接着層の転写後、接着層を介して、内部電極層および余白パターン層がグリーンシート表面へ転写された際、グリーンシートと、内部電極層および余白パターン層との間に生じうる密着不良を防止することができる。その結果、積層体内に構造欠陥が生じることがなく、コンデンサのショート不良を有効に防止することができる。また、長時間背面転写が防止されるため、接着層を一度に大量生産した後に、所定時間（たとえば１２時間以上）保管することが可能となる。
【００１２】
また、接着層を、８０[℃]より高く、１７０[℃]より低い温度で、好ましくは、１００[℃]より高く、１７０[℃]より低い温度で予熱することにより、接着層の転写直前において、接着層表面から可塑剤が滲み出る。接着層の転写後、接着層を介して、内部電極層および余白パターン層がグリーンシート表面へ転写された際、この可塑剤が粘着付与剤として働く結果、グリーンシートと、電極層および余白パターン層との界面に充分なスタック強度を持たせることができる。グリーンシートと、電極層および余白パターン層との界面に充分なスタック強度を持たせることによって、界面における積層体ユニットの破断が防止される。その結果、積層型電子部品におけるショート不良を防止することができる。
【００１３】
接着層の厚みは、好ましくは、０．２[μｍ]以下である。
【００１４】
好ましくは、接着層が、アクリル系樹脂、ブチラール系樹脂のいずれかのバインダ樹脂を含む。
【００１５】
好ましくは、接着層が、フタル酸ジメチル（ＤＭＰ）、フタル酸ジエチル（ＤＥＰ）、フタル酸ジ−２−エチルヘキシル（ＤＯＰ）、及びフタル酸ブチルベンジル（ＢＢＰ）のいずれかのフタル酸エステル系可塑剤を含む。
【００１６】
バインダ樹脂１００重量部に対して、可塑剤が、好ましくは、１０〜１００重量部含まれる。
【００１７】
好ましくは、電極層は、グリーンシートあるいは支持シートの表面に所定パターンで形成され、グリーンシートあるいは支持シートの表面において電極層が形成されていない部分には、電極層と実質的に同じ厚みの余白パターン層が形成され、前記電極層および前記余白パターン層の表面に前記接着層が転写される。
【発明を実施するための最良の形態】
【００１８】
以下、本発明を、図面に示す実施形態に基づき説明する。
図１は、本発明の一実施形態に係る積層セラミックコンデンサの概略断面図、
図２、３、６は、本発明の一実施形態に係る、グリーンシートの積層方法を示す要部断面図、
図４は、本発明の一実施形態に係る、接着層の形成された支持シートのロール体の概略断面図、
図５は、本発明の一実施形態に係る接着層の転写工程の概略図である。
【００１９】
本実施形態では、積層型電子部品の一例として、積層セラミックコンデンサについて説明する。
【００２０】
積層セラミックコンデンサ
図１に示すように、本発明の一実施形態に係る積層セラミックコンデンサ２は、誘電体層１０と内部電極層１２とが交互に積層された構成のコンデンサ素体４を有する。このコンデンサ素体４の両側端部には、素体４の内部で交互に配置された内部電極層１２と各々導通する一対の外部電極６，８が形成してある。内部電極層１２は、各側端面がコンデンサ素体４の対向する両端部の表面に交互に露出するように積層してある。一対の外部電極６，８は、コンデンサ素体４の両端部に形成され、交互に配置された内部電極層１２の露出端面に接続されて、コンデンサ回路を構成する。
【００２１】
コンデンサ素体４の外形や寸法には特に制限はなく、用途に応じて適宜設定することができる。通常、外形はほぼ直方体形状とし、寸法は、縦（０．４〜５．６ｍｍ）×横（０．２〜５．０ｍｍ）×高さ（０．２〜１．９ｍｍ）程度である。
【００２２】
内部電極層１２は、図２（Ａ）などに示される、内部電極層１２ａを焼成して形成される。内部電極層１２の厚さは、好ましくは２．０[μｍ]以下、より好ましくは１．０[μｍ]以下に薄層化される。
【００２３】
外部電極６および８の材質は、特に限定されないが、通常、銅や銅合金、ニッケルやニッケル合金などが用いられる。外部電極として、銀や銀とパラジウムの合金なども使用することができる。外部電極６，８の厚みも特に限定されないが、通常１０〜５０[μｍ]程度である。
【００２４】
誘電体層１０は、図３（Ａ）などに示されるグリーンシート１０ａを焼成して形成される。誘電体層１０の材質は、特に限定されず、たとえばチタン酸カルシウム、チタン酸ストロンチウムおよび／またはチタン酸バリウムなどの誘電体材料で構成される。各誘電体層１０の厚みは、特に限定されないが、通常０．５〜５．０[μｍ]程度である。本実施形態では、各誘電体層１０は、好ましくは２．０[μｍ]以下に薄層化される。
【００２５】
積層セラミックコンデンサの製造方法
次に、本実施形態に係る積層セラミックコンデンサ２の製造方法の一例を説明する。
【００２６】
電極層の形成
図２（Ａ）に示すように、支持シート２０ｃの表面に電極層用ペーストを塗布して、所定のパターンを有する内部電極層１２ａ（内部電極パターン）を形成する。内部電極層１２ａは、焼成後に図１に示す内部電極層１２となる。
【００２７】
内部電極層１２ａの形成方法は、層を均一に形成できる方法であれば特に限定されず、たとえば電極層用ペーストを用いたスクリーン印刷法あるいはグラビア印刷法などの厚膜形成方法、あるいは蒸着、スパッタリングなどの薄膜法が例示される。
【００２８】
内部電極層１２ａの厚さは、好ましくは０．１〜２．０[μｍ]、より好ましくは０．１〜１．０[μｍ]程度である。内部電極層１２ａの厚さは、現状の技術では前記範囲の程度であるが、電極の途切れが生じない範囲で、より薄い方が望ましい。内部電極層１２ａは、単一の層で構成してあってもよく、あるいは２以上の組成の異なる複数の層で構成してあってもよい。
【００２９】
支持シート２０ｃとしては、たとえばＰＥＴフィルムなどが用いられる。支持シート２０ｃの厚みは、特に限定されないが、好ましくは５〜１００[μｍ]である。
【００３０】
本実施形態で用いる電極層用ペーストは、導電性粉末と有機ビヒクルとを含有する。
【００３１】
導電性粉末としては、特に限定されないが、Ｃｕ、Ｎｉおよびこれらの合金から選ばれる少なくとも１種で構成してあることが好ましく、より好ましくはＮｉまたはＮｉ合金、さらにはこれらの混合物で構成される。
【００３２】
ＮｉまたはＮｉ合金としては、Ｍｎ、Ｃｒ、ＣｏおよびＡｌから選択される少なくとも１種の元素とＮｉとの合金が好ましく、合金中のＮｉ含有量は９５重量％以上であることが好ましい。なお、ＮｉまたはＮｉ合金中には、Ｐ、Ｆｅ、Ｍｇなどの各種微量成分が０．１重量％程度以下含まれていてもよい。
【００３３】
このような導電性粉末は、球状、リン片状等、その形状に特に制限はなく、また、これらの形状のものが混合したものであってもよい。また、導電性粉末の粒子径は、球状の場合、通常０．１〜２[μｍ]、好ましくは０．２〜１[μｍ]程度のものを用いる。
【００３４】
導電性粉末は、電極層用ペースト中に、好ましくは４０〜７０重量％、より好ましくは４５〜６０重量％で含まれる。
【００３５】
有機ビヒクルは、バインダと溶剤とを含有する。バインダとしては、特に限定されず、エチルセルロース、アクリル樹脂、ポリビニルブチラール、ポリビニルアセタール、ポリビニルアルコール、ポリオレフィン、ポリウレタン、ポリスチレン、または、これらの共重合体などが例示される。バインダは、電極層用ペースト中に、導電性粉末１００重量部に対して、好ましくは８〜２０重量部で含まれる。
【００３６】
溶剤としては、特に限定されず、ターピネオール、ブチルカルビトール、ケロシン、アセトン、イソボニルアセテートなどが例示される。溶剤は、電極層用ペースト中に、好ましくは２０〜５５重量％、より好ましくは２０〜４５重量％で含まれる。
【００３７】
電極層用ペースト中には、図３（Ａ）のグリーンシート１０ａに含まれるセラミック粉末と同じ組成のセラミック粉末が共材として含まれていても良い。共材は、焼成過程において導電性粉末の焼結を抑制する作用を奏する。共材として用いるセラミック粉末は、電極層用ペースト中に、導電性粉末１００重量部に対して、好ましくは５〜２５重量部で含まれる。
【００３８】
電極層用ペーストには、グリーンシートとの接着性を改善する目的で、可塑剤または粘着剤が含まれることが好ましい。可塑剤としては、フタル酸エステル、アジピン酸、燐酸エステル、グリコール類などが例示される。可塑剤は、有機ビヒクル中のバインダ１００重量部に対して、好ましくは１０〜３００重量部で含有される。可塑剤含有量が少なすぎると添加効果がなく、多すぎると形成される内部電極層１２ａの強度が著しく低下し、しかも内部電極層１２ａから過剰な可塑剤が滲み出す傾向がある。
【００３９】
電極層用ペーストは、上記各成分を、ボールミルなどで混合し、スラリー化することにより形成することができる。
【００４０】
余白パターン層の形成
図２（Ａ）に示すように、支持シート２０ｃの表面に、所定パターンの内部電極層１２ａを形成した後（またはその前）に、内部電極層１２ａが形成されていない支持シート２０ｃの表面隙間（余白パターン部分４０）に余白パターン層用ペーストを塗布して、余白パターン層４２を形成する。
【００４１】
余白パターン層４２の厚さは、内部電極層１２ａの厚さを同じにして、余白パターン層４２と内部電極層１２ａとの間に段差が生じないようにする。
【００４２】
余白パターン層４２は、通常、図３（Ａ）のグリーンシート１０ａと同じ材質で構成される。また、余白パターン層４２は、内部電極層１２ａあるいはグリーンシート１０ａと同様の方法によって形成することができる。
【００４３】
図２（Ａ）の内部電極層１２ａおよび余白パターン層２４は、必要に応じて乾燥される。乾燥温度は、特に限定されないが、好ましくは７０〜１２０℃である。
【００４４】
余白パターン層用ペーストとして、誘電体層用ペーストを用いることができる。
【００４５】
グリーンシートの形成
図３（Ａ）に示すように、支持フィルム２０ｂの表面に、誘電体層用ペーストを塗布して、グリーンシート１０ａを形成する。グリーンシート１０ａは、焼成後に図１に示す誘電体層１０となる。
【００４６】
グリーンシート１０ａの形成方法は、層を均一に形成できる方法であれば特に限定されず、ドクターブレード法などが例示される。
【００４７】
グリーンシート１０ａの厚さは、好ましくは０．５〜３０[μｍ]、より好ましくは０．５〜１０[μｍ]程度である。
【００４８】
支持シート２０ｂとしては、たとえばＰＥＴフィルムなどが用いられる。支持シート２０ｂの厚みは、特に限定されないが、好ましくは５〜１００[μｍ]である。
【００４９】
誘電体層用ペーストは、通常、セラミック粉末と有機ビヒクルとを混練して得られた有機溶剤系ペーストで構成される。
【００５０】
セラミック粉末としては、特に限定されず、チタン酸カルシウム、チタン酸ストロンチウムおよび／またはチタン酸バリウムなどが例示される。これらの複合酸化物や、酸化物となる各種化合物、たとえば炭酸塩、硝酸塩、水酸化物、有機金属化合物などから適宜選択され、混合して用いることができる。セラミック粉末は、通常、平均粒子径が０．４[μｍ]以下、好ましくは０．１〜３．０[μｍ]程度の粉体として用いられる。なお、きわめて薄いセラミックグリーンシートを形成するためには、セラミックグリーンシート厚みよりも細かい粉体を使用することが望ましい。
【００５１】
有機ビヒクルは、バインダと溶剤とを含有する。バインダとしては、特に限定されず、エチルセルロース、ポリビニルブチラール、アクリル樹脂などの通常の各種バインダが例示される。溶剤としては、特に限定されず、ターピネオール、アルコール、ブチルカルビトール、アセトン、メチルエチルケトン（ＭＥＫ）、トルエン、キシレン、酢酸エチル、ステアリン酸ブチル、イソボニルアセテートなどの通常の有機溶剤が例示される。
【００５２】
誘電体層用ペースト中の各成分の含有量は、特に限定されるものではなく、通常の含有量、たとえばバインダは１〜５質量％程度、溶剤（または水）は１０〜５０質量％程度とすればよい。
【００５３】
誘電体層用ペースト中には、必要に応じて、各種分散剤、可塑剤、誘電体、副成分化合物、ガラスフリット、絶縁体などから選択される添加物が含有されてもよい。誘電体ペースト中に、これらの添加物を添加する場合には、総含有量を、約１０重量％以下にすることが望ましい。
【００５４】
可塑剤としては、フタル酸ジオクチルやフタル酸ベンジルブチルなどのフタル酸エステル、アジピン酸、燐酸エステル、グリコール類などが例示される。バインダとしてブチラール樹脂を用いる場合は、バインダ樹脂１００重量部に対して、２５〜１００重量部の可塑剤が含有量されることが好ましい。可塑剤が少なすぎるとグリーンシートが脆くなる傾向にあり、多すぎると可塑剤が滲み出し、取り扱いが困難である。
【００５５】
誘電体層用ペーストは、上記各成分を、ボールミルなどで混合し、スラリー化することにより形成することができる。
【００５６】
接着層の形成
まず、接着層用ペーストを準備する。接着層用ペーストは、有機ビヒクルと可塑剤とを含有する。有機ビヒクルは、バインダ樹脂と溶剤とを含有する。
【００５７】
バインダ樹脂としては、アクリル系樹脂、ブチラール系樹脂のいずれかのバインダ樹脂を含むことが好ましい。
【００５８】
溶剤は、特に限定されず、ターピネオール、アルコール、ブチルカルビトール、アセトン、メチルエチルケトン（ＭＥＫ）、トルエン、キシレン、酢酸エチル、ステアリン酸ブチル、イソボニルアセテートなどの通常の有機溶剤が用いられる。
【００５９】
可塑剤としては、フタル酸ジメチル（ＤＭＰ）、フタル酸ジエチル（ＤＥＰ）、フタル酸ジ−２−エチルヘキシル（ＤＯＰ）、及びフタル酸ブチルベンジル（ＢＢＰ）のいずれかのフタル酸エステル系可塑剤を用いることが好ましい。
【００６０】
バインダ樹脂１００重量部に対して、可塑剤が、好ましくは、１０〜１００重量部含まれる。また、溶剤１００重量部に対して、バインダ樹脂は、好ましくは、０．５〜５重量部含まれる。
【００６１】
接着層用ペーストには、図３のグリーンシート１０ａに含まれるセラミック粉末と同じ組成のセラミック粉末が含まれていても良い。さらに、接着層用ペーストには、イミダゾリン系帯電除剤などの帯電除剤が含まれていても良い。セラミック粉末としては、複合酸化物や酸化物となる各種化合物、たとえば炭酸塩、硝酸塩、水酸化物、有機金属化合物などから適宜選択され、混合して用いることができる。
【００６２】
接着層用ペーストは、上記各成分を、ボールミルなどで混練し、スラリー化することにより形成することができる。
【００６３】
図２（Ａ）に示すように、支持シート２０ａの表面に接着層用ペーストを塗布し、接着層２２を形成する。接着層２２の形成方法は、層を均一に形成できる方法であれば特に限定されない。例えば、バーコータ法、ダイコータ法、リバースコータ法、ディップコーター法、キスコーター法などが挙げられる。
【００６４】
次に、接着層２２を、８０[℃]以下の雰囲気温度（乾燥温度）で乾燥させる。接着層２２の乾燥後、接着層２２および支持シート２０ａ（接着層転写用シート２４）は、図４（Ａ）に示すように、リール２１に巻き取られ、ロール体２６が形成される。ロール体２６は、接着層２２の転写工程まで保管される。ロール体２６においては、接着転写用シート２４が重なり合うため、支持シート２０ａの背面３０（接着層が形成された面３２の反対側の面）に接着層２２の表面２８が接触する。
【００６５】
接着層２２の平均厚みは、好ましくは０．２[μｍ]以下、より好ましくは０．１[μｍ]以下である。また、接着層２２の厚さは、図３（Ａ）に示すグリーンシート１０ａに含まれるセラミック粉末の平均粒径よりも小さいことが好ましい。
【００６６】
図２（Ａ）の接着層２２が形成される支持シート２０ａとしては、たとえばＰＥＴフィルムなどが用いられる。支持シート２０ａの厚みは、特に限定されないが、好ましくは５〜１００[μｍ]である。
【００６７】
接着層２２の転写
図２に示すように、接着層２２を、支持シート２０ｃの表面に形成された内部電極層１２ａおよび余白パターン層４２の表面に転写する。以下、この転写工程について説明する。
【００６８】
図５に転写工程の概略を示す。ロール体２６が反時計回り方向Ｒ１に回転し、接着層転写用シート２４が矢印Ｄ１の方向へ繰り出される。接着層転写用シート２４の面３５は、図４に示す支持シート２０ａであり、図５の面３７には、図４に示す接着層２２が形成されている。
【００６９】
図５のシート３９における面４１は、図２（Ａ）に示す支持シート２０ｃであり、図５のシート３９における面４３には、図２（Ａ）に示す内部電極層１２ａおよび余白パターン層４２が形成されている。
【００７０】
図５のロール４７およびロール４８は、それぞれ反時計回り方向Ｒ１、時計回り方向Ｒ２に回転し、接着層転写用シート２４およびシート３９を、ロール４７とロール４８との間に取り込む。接着層転写用シート２４およびシート３９は、ロール４７とロール４８との間に挟まれることによって加圧され、図２（Ｂ）に示すように、接着層２２が、内部電極層１２ａおよび余白パターン層４２の表面に接着する。図５に示すように、接着層２２が接着された積層シート５３は、矢印Ｄ２の方向へ送り出される。
【００７１】
接着層２２の接着後、図２（Ｂ）に示す支持シート２０ｂを、積層シート５３から剥がし、接着層２２を、内部電極層１２ａおよび余白パターン層４２の表面に転写する。その結果、図２（Ｃ）に示す積層体ユニットＵａを得る。
【００７２】
本実施形態では、図５に示す加熱機構４５によって、８０[℃]より高く、１７０[℃]より低い雰囲気温度（予熱温度）、好ましくは、１００[℃]より高く、１７０[℃]より低い雰囲気温度で接着層２２を予熱した直後に、接着層２２を内部電極層１２ａおよび余白パターン層４２の表面に転写する。さらに好ましくは、１２０[℃]以上１４０[℃]以下の雰囲気温度で接着層２２を予熱する。
【００７３】
予熱された直後（転写直前）の接着層２２の温度は、好ましくは、６７．５[℃]より大きく、１３２．５[℃]未満、より好ましくは、８７．５[℃]より大きく１３２．５[℃]未満である。
【００７４】
接着層２２を予熱する時間は、５〜１００[秒]程度であることが好ましい。
【００７５】
加熱機構（接着層２２の予熱方法）は、特に限定されず、例えば、遠赤外線ヒーター、エアブローヒーターなどが挙げられる。
【００７６】
転写時の加圧力は、０．２〜１５[ＭＰａ]であることが好ましい。加圧は、プレスによる加圧でも、カレンダロールによる加圧でも良いが、一対のロールにより行うことが好ましい。
【００７７】
グリーンチップの形成
次に、図３（Ａ）〜（Ｃ）に示すように、積層体ユニットＵａの接着層２２に対して、支持シート２０ｂ上に形成されたグリーンシート１０ａを接着し、支持シート２０ｂを剥がし、グリーンシート１０ａを積層体ユニットＵａへ転写する。その結果、積層体ユニットＵｂが得られる。
【００７８】
次に、図６（Ａ）に示す支持シート２０ａ上に形成された接着層２２を、８０[℃]より高く、１７０[℃]より低い予熱温度、好ましくは、１００[℃]より高く、１７０[℃]より低い予熱温度で予熱した直後に、積層体ユニットＵｂのグリーンシート１０ａに対して転写する。さらに好ましくは、１２０[℃]以上１４０[℃]以下の予熱温度で接着層２２を予熱後、転写を行う。その結果、図６（Ｂ）に示す積層体ユニットＵｃが得られる。積層体ユニットＵｃは、複数準備する。
【００７９】
この転写は、図５に示すものと同様の転写工程によって行う。すなわち、図５において、シート３９の代わりに、図６（Ａ）の積層体ユニットＵｂを用いて転写を行えばよい。この場合、図６（Ａ）の積層体ユニットＵｂにおける支持シート２０ｃが、図５の面４１に位置し、図６（Ａ）の積層体ユニットＵｂにおけるグリーンシート１０ａが、図５の面４３に位置することになる。
【００８０】
図６（Ｂ）の積層体ユニットＵｃを複数積層することによって、最終的な積層体が形成される。
【００８１】
得られた積層体の上面および／または下面に、外層用のグリーンシートを積層する。次に、積層体に加熱、加圧処理を行い、その後、積層体を所定サイズに切断し、グリーンチップを形成する。なお、加圧時の圧力は、好ましくは１０〜２００[ＭＰａ]とし、加熱温度は、好ましくは、４０〜１００[℃]とする。
【００８２】
グリーンチップの焼成
得られたグリーンチップは、脱バインダ処理、焼成処理が行われ、さらに必要に応じて誘電体層を再酸化させるための熱処理が行われる。そして、形成された焼結体で構成される図１のコンデンサ素体４に、外部電極用ペーストを印刷または転写して焼成し、外部電極６，８を形成して、積層セラミックコンデンサ２が製造される。製造された積層セラミックコンデンサ２は、ハンダ付等によりプリント基板上などに実装され、各種電子機器等に使用される。
【００８３】
本実施形態では、図４に示すように、接着層２２を支持シート２０ａ上に形成する際に、接着層を８０[℃]以下の雰囲気温度で乾燥させることによって、接着層２２の表面２８から可塑剤が滲み出ることを防止できる。その結果、接着層２２が形成された支持シート２０ａをロール体２６の状態で所定時間（たとえば１２時間）以上保管した後であっても、支持シート２０ａの背面３０（接着層２２が形成された面３２の反対側の面）に接着層２２の一部１が付着すること（背面転写、図４（Ｂ）参照）を有効に防止できる。接着層２２の背面転写を防止することによって、図３（Ｃ）に示す積層体ユニットＵｂにおいて、グリーンシート１０ａと、内部電極層１２ａおよび余白パターン層４２との界面に生じうる密着不良を防止することができる。その結果、コンデンサ内に構造欠陥が生じることがなく、コンデンサのショート不良を有効に防止することができる。
【００８４】
図４のロール体２６を形成する前に、接着層２２を８０[℃]より高い雰囲気温度で乾燥させた場合、接着層２２の表面２８から可塑剤が滲み出て、図４（Ｂ）に示す背面転写が起こってしまう。背面転写が生じた場合、支持シート２０ａの背面３０に接着層２２の一部１が付着するため、接着層２２が所々で欠落する。その結果、図３（Ｃ）に示すように、接着層２２を介して、内部電極層１２ａおよび余白パターン層４２がグリーンシート１０ａの表面へ転写された際、グリーンシート１０ａと、内部電極層１２ａおよび余白パターン層４２との界面に密着不良が発生してしまう。この密着不良が積層体内で構造欠陥となる結果、コンデンサにショート不良が発生する恐れがある。
【００８５】
本実施形態では、図４のロール体２６を１２時間以上保管しても、接着層２２の背面転写は起こらない。
【００８６】
本実施形態では、図４の接着層２２の平均厚みを、好ましくは０．２[μｍ]以下、より好ましくは０．１[μｍ]以下とすることによって、ボイドの形成を防止することができる。接着層２２の平均厚みが厚過ぎると、グリーンチップの焼成過程において、接着層２２に含まれるバインダ樹脂が完全に分解されない。その結果、焼成後に得られる図１のコンデンサ素体４の内部にボイドが形成され、層間剥離が発生する。層間剥離は、コンデンサにショート不良を引き起こす。
【００８７】
本実施形態では、図５に示すように、転写直前の接着層２２を、８０[℃]より高く、１７０[℃]より低い雰囲気温度、好ましくは、１００[℃]より高く、１７０[℃]より低い雰囲気温度で予熱する。この予熱によって、転写直前における接着層２２の表面から可塑剤が滲み出る。その結果、図３（Ｂ）、（Ｃ）に示すように、接着層２２を介して、グリーンシート１０ａを、内部電極層１２ａおよび余白パターン層４２の上に積層した際に、この可塑剤が粘着付与剤として働く。よって、グリーンシート１０ａと、内部電極層１２ａおよび余白パターン層４２との界面に、充分なスタック強度を持たせることができる。その結果、図３（Ｂ）のグリーンシート１０ａから支持シート２０ｂを剥がす際に、グリーンシート１０ａと、内部電極層１２ａおよび余白パターン層４２との界面における破断が防止される。その結果、積層型電子部品におけるショート不良を防止することができる。
【００８８】
図５に示す転写工程において、接着層２２の予熱温度が低過ぎると、接着層の表面から可塑剤が充分に滲み出ない結果、図３のグリーンシート１０ａと、内部電極層１２ａおよび余白パターン層４２との界面に、充分なスタック強度を持たせることができない。また、図５に示す転写工程において、接着層２２の予熱のための雰囲気温度が高過ぎると、接着層２２の形成された支持シート２０ａ（ＰＥＴフィルム）が劣化してしまう。
【００８９】
なお、スタック強度とは、例えば、図３（Ｂ）において、グリーンシート１０ａから支持シート２０ｂを引き剥がす際に、グリーンシート１０ａと、内部電極層１２ａおよび余白パターン層４２との界面に働く、単位面積当たりの力（単位：［Ｎ／ｃｍ２］）である。スタック強度が大きいほど、グリーンシート１０ａと、内部電極層１２ａおよび余白パターン層４２との界面に剥離、破断が生じにくい。
【００９０】
以上、本発明の実施形態について説明してきたが、本発明は、上述した実施形態に何等限定されるものではなく、本発明の要旨を逸脱しない範囲内において種々に改変することができる。
【００９１】
たとえば、本発明の方法は、積層セラミックコンデンサの製造方法に限らず、その他の積層型電子部品の製造方法としても適用することが可能である。
【実施例】
【００９２】
以下、本発明を、さらに詳細な実施例に基づき説明するが、本発明は、これら実施例に限定されない。
【００９３】
実施例１
グリーンシートの作製
ＢａＴｉＯ３粉末、ＭｇＣＯ３、ＭｎＣＯ３、（Ｂａ，Ｃａ）ＳｉＯ３ 、及び希土類酸化物等の粉末を所定の割合で混合し、乾燥させて誘電体原料を得た。次に、誘電体原料と、エタノール、プロパノール、キシレン、および有機ビヒクル、可塑剤を所定の割合で配合したものを、ボールミルで混合して、誘電体層用ペーストを得た。
【００９４】
次に、誘電体層用ペーストを、バーコータ法により、支持シートであるＰＥＴフィルム上に塗布し、厚さ１．０[μｍ]のグリーンシートを得た。
【００９５】
内部電極層の作製
次に、Ｎｉ粉末、溶剤、有機ビヒクルを所定の割合で配合したものを、ロールにより混練して、内部電極層用ペーストを得た。この内部電極層用ペーストを、ＰＥＴフィルム上に所定のパターンで印刷して、内部電極層を得た。
【００９６】
余白パターン層の作製
次に、内部電極層の形成されたＰＥＴフィルム表面において、内部電極層の形成されていない部分に、誘電体層用ペーストを印刷して、余白パターン層を形成した。
【００９７】
接着層の作製
次に、所定量のバインダ樹脂、および可塑剤を、所定量の溶剤に加えて溶解し、接着層用ペーストを得た。この接着層用ペーストを、バーコータ法でＰＥＴフィルム上に塗布し、６０[℃]の乾燥温度で乾燥させた後に、厚さ０．０５[μｍ]の接着層を得た。接着層の形成されたＰＥＴフィルムをリールに巻き取り、ロール体を形成した。
【００９８】
接着層の寿命の測定
接着層の作製直後に、ロール体を形成し、ロール体の形成直後に、ロール体から、接着層の形成されたＰＥＴフィルムを繰り出した。繰り出したＰＥＴフィルムに背面転写が起こっているか否かを観察した。次に、ロール体の形成直後の時点から２時間ごとに背面転写の有無を観察した。ロール体の形成直後から２４時間経過後は、１２時間ごとに背面転写の有無を観察した。ロール体の形成直後から９６時間後まで観察を続けた。ロール体の形成直後から、背面転写が確認されなかった観察時点のうち最後の時点までの時間を接着層の寿命（単位：ｈｏｕｒｓ）とした。例えば、ロール体の形成直後から８[ｈｏｕｒｓ]経過後の観察で背面転写か確認された場合、接着層の寿命は６[ｈｏｕｒｓ]であり、３６[ｈｏｕｒｓ]経過後に背面転写が確認された場合、接着層の寿命は２４[ｈｏｕｒｓ]である。接着層の寿命が、１２[ｈｏｕｒｓ]未満の場合は×、１２[ｈｏｕｒｓ]以上の場合○、２４[ｈｏｕｒｓ]以上の場合は◎と判定した。接着層の寿命の測定を表１に示す。
【００９９】
【表１】
2007201185.tif 000003
【０１００】
次に、図５に示すように、ロール体から、接着層の形成されたＰＥＴフィルムを繰り出し、接着層を１２０[℃]の雰囲気温度（予熱温度）で所定時間予熱した。この予熱の直後に、接着層が形成されたＰＥＴフィルムと、内部電極層および余白パターン層が形成されたＰＥＴフィルムとを、１対のロールに通し、接着層を内部電極層および余白パターン層の表面に転写させて、図２（Ｃ）に示す積層体ユニットＵａを得た。なお、予熱された接着層の温度は、１００［℃］であった。
【０１０１】
次に、図３に示すように、積層体ユニットＵａの接着層に対して、ＰＥＴフィルム上に形成されたグリーンシートを転写させ、図３（Ｃ）に示す積層体ユニットＵｂを得た。
【０１０２】
次に、積層体ユニットＵｂのグリーンシートに対して、ＰＥＴフィルム上に形成された接着層を転写して、図６（Ｂ）に示す積層体ユニットＵｃを得た。
【０１０３】
スタック強度の測定
材料測定器５５４３（ＩＮＳＴＲＯＮ社製）を用いて、積層体ユニットＵｃからＰＥＴフィルムを引き剥がす際に、積層体ユニットＵｃにおけるグリーンシートと、内部電極層および余白パターン層との界面のスタック強度［Ｎ／ｃｍ２］を測定した。５個の積層体ユニットＵｃに対して測定を行った。それらの平均値を表２に示す。スタック強度が大きいほど、グリーンシートと、内部電極層および余白パターン層との界面に剥離、破断が生じにくい。スタック強度が、４０［Ｎ／ｃｍ２］以上であれば、十分と考えられる。
【０１０４】
【表２】
2007201185.tif 000004
【０１０５】
次に、積層体ユニットＵｃを所望の形状にし、数十層重ね合わせてプレスし、積層ブロックを形成した。
【０１０６】
積層体ユニットの破断の観察
積層ブロック形成の際、ＰＥＴフィルムから積層体ユニットＵｃを剥離させた後、ＰＥＴフィルムを観察し、ＰＥＴフィルムの剥離面（積層体ユニットＵｃが密着していた面）に内部電極層やグリーンシートが付着しているか否かを観察した。ＰＥＴフィルムの剥離面に電極層やセラミックグリーンシートが付着することは、積層体ユニットＵｃにおいて、グリーンシートと、内部電極層および余白パターン層との界面で破断が起こったことを意味する。積層ブロック形成に要した積層体ユニットＵｃ１００個について破断の有無を確認した。結果を表２に示す。表２では、破断した積層体ユニットＵｃの個数が１個以上の場合「破断有り」とし、破断した積層体ユニットＵｃの個数が０個の場合「破断無し」とした。
【０１０７】
次に外層用のグリーンシートで積層ブロックを挟んだものをプレスして、ブロック体を得た。このブロック体を所定の形状に切断したものを焼成して、焼結体を得た。
【０１０８】
層間剥離検査
２００個の焼結体サンプルに対して、焼結体中心部における層間剥離検査を行い、層間剥離を起こした焼結体の数をカウントした。結果を表２に示す。
【０１０９】
次に、焼結体の端面をサンドブラストを用いて研磨して、合金ペーストを焼結体の端部に塗布した。合金ペーストを塗布した焼結体を焼成して、外部電極を有する積層セラミックコンデンサを得た。
【０１１０】
ショート不良率の測定
得られた積層セラミックコンデンサのショート不良率を測定した。各積層セラミックコンデンサのサンプルに対して、１［Ｖｒｍ］の電圧を印加し、導通が確認されたものをショート不良としてカウントした。全サンプル２００個に対する、ショート不良を起こしたサンプル数の割合[％]をショート不良率と定義した。
【０１１１】
総合判定
積層セラミックコンデンサの諸特性に対して、総合的な判定を行った。結果を表２に示す。
【０１１２】
総合判定では、以下の（１）〜（４）のいずれかの評価項目で劣っている場合、×と判定した。
【０１１３】
（１）スタック強度
積層体ユニットＵｃのスタック強度の平均値が、４０［Ｎ／ｃｍ２］以下の場合、×と判定した。スタック強度が４０［Ｎ／ｃｍ２］以下の場合、積層体ユニットＵｃからＰＥＴフィルムを剥離するときに、積層体ユニットＵｃに破断が起こる結果、ショート不良率が著しく高くなってしまうからである。
【０１１４】
（２）破断
積層ブロック形成に要した積層体ユニットＵｃのうち、１個以上で破断が確認された場合、×と判定した。破断した積層体ユニットＵｃから形成された積層セラミックコンデンサでは、ショート不良が生じやすいからである。
【０１１５】
（３）層間剥離
全焼結体サンプルのうち、５０個以上で層間剥離が確認された場合、×と判定した。層間剥離した焼結体から形成された積層セラミックコンデンサでは、ショート不良が生じやすいからである。
【０１１６】
（４）ショート不良率
積層セラミックコンデンサのショート不良率が２０[％]より大きい場合、×と判定した。
【０１１７】
また、総合判定では、スタック強度の平均値が４０［Ｎ／ｃｍ２］より大きく、かつ、破断を起こした積層体ユニットｃの個数が０個であり、かつ、層間剥離を起こした焼結体サンプルが１０個以上５０個未満であり、かつ、ショート不良率が２０[％]以下の場合、○と判定した。これらの条件に加えて、さらに、層間剥離の確認された焼結体の数が１０個未満であるか、または、ショート不良率が０[％]の場合は、総合判定を◎と判定した。
【０１１８】
実施例２〜４および比較例１〜３
実施例２〜４および比較例１〜３では、接着層の形成時に、表１に示した乾燥温度で接着層を乾燥させた。それ以外は実施例１と同様の条件下で、ＰＥＴフィルム上に接着層を形成し、ロール体を得た。また、実施例１と同様の条件下で、接着層の寿命を測定した。結果を表１に示す。
【０１１９】
実施例５〜９および比較例４〜７
実施例５〜９および比較例４〜７では、接着層を表２に示す各予熱温度で予熱した直後に、接着層の転写を行った。接着層の予熱温度以外は、実施例１と同じ条件で、実施例５〜９および比較例４〜７の積層セラミックコンデンサを得た。また、実施例５〜９および比較例４〜７において、実施例１と同じ条件下で、予熱された接着層の温度、スタック強度、破断、層間剥離、ショート不良率について評価を行った。結果を表２に示す。
【０１２０】
評価１
表１に示す結果から、接着層の形成時に、８０［℃］以下の乾燥温度で接着層を乾燥させた実施例１〜４では、比較例１〜３に比べて、接着層の寿命が長いことが確認された。一方、比較例１〜３では、８０［℃］より高い乾燥温度で接着層を乾燥させたために、背面転写が起きやすく、接着層の寿命が短いことが確認された。
【０１２１】
評価２
表２に示す結果から、接着層を８０［℃］より高く、１７０［℃］より低い予熱温度で予熱した直後に接着層の転写を行った実施例１、５〜９では、比較例４〜７に比べて、スタック強度が高いため、積層体ユニットＵｃにおける破断が起きないことが確認された。また、実施例１、５〜９では、比較例４〜７に比べて、焼結体における層間剥離が少なく、積層セラミックコンデンサのショート不良率が低いことが確認された。特に、接着層の予熱温度が１２０［℃］であった実施例１と、接着層の予熱温度が１４０［℃］であった実施例７においては、ショート不良率がゼロであった。実施例１、７、９の総合判定は◎であり、実施例５、６、８の総合判定は○であった。
【０１２２】
比較例４〜６では、接着層を８０［℃］以下の予熱温度で予熱した直後に接着層の転写を行ったため、接着層表面から可塑剤が充分に滲み出なかった。その結果、積層体ユニットＵｃのスタック強度が低く、破断や、層間剥離が多数生じることが確認された。また、比較例４〜６では、破断や層間剥離が多数発生したために、積層セラミックコンデンサのショート不良率が高いことが確認された。比較例４〜６の総合判定は×であった。
【０１２３】
比較例７では、接着層を１７０［℃］の高温で予熱した。その結果、接着層の支持シートであるＰＥＴフィルムが劣化してしまい、それ以降、積層セラミックコンデンサの製造を続けることができなかった。比較例７の総合判定は×であった。
【図面の簡単な説明】
【０１２４】
【図１】図１は、本発明の一実施形態に係る積層セラミックコンデンサの概略断面図である。
【図２】図２は、本発明の一実施形態に係る、グリーンシートの積層方法を示す要部断面図である。
【図３】図３は、本発明の一実施形態に係る、グリーンシートの積層方法を示す要部断面図である。
【図４】図４は、本発明の一実施形態に係る、接着層の形成された支持シートのロール体の概略断面図である。
【図５】図５は、本発明の一実施形態に係る接着層の転写工程の概略図である。
【図６】図６は、本発明の一実施形態に係る、グリーンシートの積層方法を示す要部断面図である。
【符号の説明】
【０１２５】
２…  積層セラミックコンデンサ
４…  コンデンサ素体
６，８…  外部電極
１０…  誘電体層
１０ａ…  グリーンシート
１２,１２ａ…  内部電極層
２０ａ〜２０ｃ…  支持シート
２２…  接着層
４２…  余白パターン層
４５…  加熱機構
５０…  余白パターン部分
２６…  ロール体
Ｕａ〜Ｕｃ…  積層体ユニット
【図１】
2007201185.tif 000005
【図２】
2007201185.tif 000006
【図３】
2007201185.tif 000007
【図４】
2007201185.tif 000008
【図５】
2007201185.tif 000009
【図６】
2007201185.tif 000010